(57)【要約】  熱間圧延後のコイルの局所的な硬さの上昇を抑制できるマルエージング鋼コイルの製造方法を提供する。  マルエージング鋼の熱間圧延用素材を準備する工程と、前記熱間圧延用素材を加熱する素材加熱工程と、前記素材加熱工程により加熱された熱間圧延用素材を熱間圧延する熱間圧延工程と、前記熱間圧延工程により得られた熱間圧延材をコイルに巻取って、前記コイルを冷却する巻取り冷却工程と、を含むマルエージング鋼コイルの製造方法において、前記巻取り冷却工程は、巻取り後の前記熱間圧延材がＭｓ点未満に冷却された後は、Ｍｓ点以上の温度に再上昇しないように、熱間圧延材を冷却しつつコイルに巻取りを行うマルエージング鋼コイルの製造方法。
2014046181.tif 000002
【特許請求の範囲】
【請求項１】
マルエージング鋼の熱間圧延用素材を準備する工程と、
前記熱間圧延用素材を加熱する素材加熱工程と、
前記素材加熱工程により加熱された熱間圧延用素材を熱間圧延する熱間圧延工程と、
前記熱間圧延工程により得られた熱間圧延材をコイルに巻取って、前記コイルを冷却する巻取り冷却工程と、
を含むマルエージング鋼コイルの製造方法において、
前記巻取り冷却工程は、巻取り後の前記熱間圧延材がＭｓ点未満に冷却された後は、Ｍｓ点以上の温度に再上昇しないように、熱間圧延材を冷却しつつコイルに巻取りを行うことを特徴とするマルエージング鋼コイルの製造方法。
【請求項２】
巻取りを終了したコイル外周面、コイル内周面およびコイル側面の中央部の温度が、巻取り終了から２分経過後にＭｓ点よりも５０℃以上高い温度であり、コイル外周面、コイル内周面およびコイル側面の中央部の温度が何れも７００℃以下であり、且つ、コイル外周面、コイル内周面およびコイル側面の中央部の温度差は３００℃以内とすることを特徴とする請求項１に記載のマルエージング鋼コイルの製造方法。
【発明の詳細な説明】
【技術分野】
【０００１】
本発明は、マルエージング鋼コイルの製造方法に関するものである。
【背景技術】
【０００２】
マルエージング鋼は、２０００ＭＰａ前後の非常に高い引張強さをもつため、高強度が要求される部材に使用されている。マルエージング鋼を使用した部材にはさまざまな形状のものがあるが、なかでも、例えば、自動車エンジンの無段変速機用部品（ＣＶＴ）等に用いられるマルエージング鋼は熱間圧延で鋼帯に加工され、その後、冷間圧延で０．５ｍｍ程度の薄板形状に加工される。
上記のマルエージング鋼の熱間圧延方法としては、例えば、特開昭６０−２３４９２０号公報（特許文献１）には、Ｃ≦０．０２％、Ｓｉ≦０．１％、Ｍｎ≦０．２％、Ｐ≦０．０１％、Ｓ≦０．０１％、Ｎ≦０．０１％、を含有すると共に、Ｎｉ１５〜２５％、Ｃｏ≦１０．０％、Ｍｏ≦７．０％、Ａｌ≦０．２％、Ｔｉ≦１．５％の中の何れか２種又は３種以上を含有し、残部がＦｅ及び不可避的不純物よりなる鋼を、１０００℃以下の累積圧下率を６０％以下とすると共に９５０℃以下の累積圧下率を２０％以下として９００℃以上で熱間圧延を終了し、３００〜６００℃で巻取り、次いで冷間圧延後に再結晶焼鈍及び溶体化処理するマルエージング冷延鋼板の製造方法が開示される。
本発明で「コイル」とは、熱間圧延の終了後にコイル状に巻き取られた熱間圧延材をいう。コイル状に巻き取る理由は、保管や運搬の便宜のためである。マルエージング鋼コイルにおける一般的な熱間圧延材の厚さの範囲は２ｍｍ〜６ｍｍであり、また、コイル一巻当たりの一般的な総重量の範囲は数百ｋｇ〜数トンである。
【先行技術文献】
【特許文献】
【０００３】
【特許文献１】特開昭６０−２３４９２０号公報
【発明の概要】
【発明が解決しようとする課題】
【０００４】
上述した特許文献１で開示されるマルエージング鋼の熱間圧延条件は、９００℃以上で熱間圧延を終了し、３００〜６００℃で巻取り、ランアウトテーブルでの不均一変態を防止し、巻取り後マルテンサイト変態させようとするものである。
本発明者の検討によれば、巻取り後に、マルテンサイト変態を起こすように温度管理をしていても、巻取られたマルエージング鋼コイルに局所的に硬くなる硬さむらが発生することを確認した。こうなると、硬化した箇所を切断する工程が必要になる。また、例えば、高い板厚精度を要求される自動車エンジンの無段変速機用部品用のベルト材を冷間圧延により得ようとする場合、硬さむらは、冷間圧延時の変形能の差に直結するので板厚精度が出ないという大きな問題となる。
本発明の目的は、熱間圧延後のコイルの局所的な硬さの上昇を抑制できるマルエージング鋼コイルの製造方法を提供することである。
【課題を解決するための手段】
【０００５】
本発明は上述した問題に鑑みてなされたものである。
すなわち本発明は、
マルエージング鋼の熱間圧延用素材を準備する工程と、
前記熱間圧延用素材を加熱する素材加熱工程と、
前記素材加熱工程により加熱された熱間圧延用素材を熱間圧延する熱間圧延工程と、
前記熱間圧延工程により得られた熱間圧延材をコイルに巻取って、前記コイルを冷却する巻取り冷却工程と、
を含むマルエージング鋼コイルの製造方法において、
前記巻取り冷却工程は、巻取り後の前記熱間圧延材がＭｓ点未満に冷却された後は、Ｍｓ点以上の温度に再上昇しないように、熱間圧延材を冷却しつつコイルに巻取りを行うマルエージング鋼コイルの製造方法である。
好ましくは、巻取りを終了したコイル外周面、コイル内周面およびコイル側面の中央部の温度が、巻取り終了から２分経過後にＭｓ点よりも５０℃以上高い温度であり、コイル外周面、コイル内周面およびコイル側面の中央部の温度が何れも７００℃以下であり、且つ、コイル外周面、コイル内周面およびコイル側面の中央部の温度差は３００℃以内とするマルエージング鋼コイルの製造方法である。
【発明の効果】
【０００６】
本発明のマルエージング鋼コイルの製造方法によれば、熱間圧延後のコイルの局所的な硬さの上昇を抑制することができるため、硬化による切断等の工程を除くことができ、経済性、生産性にも優れるものとなる。
【図面の簡単な説明】
【０００７】
【図１】巻取られたマルエージング鋼コイルの形態を示す模式図である。
【発明を実施するための形態】
【０００８】
本発明者は、熱間圧延後のコイルにおいて、マルエージング鋼の熱間圧延材が、局所的に硬くなる原因を追究し、以下の知見を得た。
まず、局所的な硬さの上昇は、冷却によりマルテンサイト変態した後の組織におこる、マルエージング鋼特有のエージング効果によるものと考えられること、そして、このエージング効果により局所的に硬さが上昇した部分は、一旦冷却した部位において、温度が再び上昇した部分に一致すること、一旦冷却した部位の温度の再上昇は、コイル内部からの伝熱が原因であること、である。
つまり、単純に冷却していく部位は、硬さむらは発生しないが、マルテンサイト変態後に明らかに温度の再上昇が起こってしまう部位には、局所的なエージング効果が生じ、硬さむらが起こってしまうということである。
【０００９】
このマルエージング鋼に特有のエージング効果について、詳しく説明する。
本発明者らは、マルエージング鋼の代表的組成である、質量％で１８％Ｎｉ−９％Ｃｏ−５％Ｍｏ−０．４５％Ｔｉ−０．１％Ａｌ−ｂａｌ．Ｆｅのマルエージング鋼素材から、一旦冷却した部位の温度の上昇（復熱）による硬さの上昇を調査する試験片を採取した。復熱の影響調査は、一旦マルテンサイト変態させた前記の試験片を再加熱し、温度と時間の関係を調査した。
復熱によるエージング効果が出現するのはコイル内のマルエージング鋼熱間圧延材の一部がＭｓ点未満の温度となり、再び温度上昇を起こした場合である。そのため、試験片を８５０℃で１時間保持した後、水冷または空冷する条件で固溶化処理を行った。水冷はランアウトテーブル上でシャワー冷却を行った場合を想定したものである。空冷は熱間圧延後、そのままコイルとした場合を想定したものである。何れの試験片もマルテンサイト組織を呈し、ビッカース硬さは３１０ＨＶであった。
上記の試験片を２００℃、３００℃、４００℃及び５００℃の各温度で、５分、１０分、３０分及び６０分の再加熱を行って、エージング効果による硬さの上昇を測定した。硬さ測定はビッカース硬度計を用いて行った。その結果を表１に示す。なお、表１に示すマルエージング鋼のＭｓ点は２２０℃である。
【００１０】
【表１】
2014046181.tif 000003
【００１１】
表１に示すように、Ｍｓ点以下の２００℃で再加熱を行った試験片は、硬さの上昇は見られなかった。しかし、Ｍｓ点以上の３００℃の再加熱では５分保持でやや硬さが上昇し始め、その傾向は、再加熱温度が高くなるほど顕著となり、再加熱温度が４００℃以上となると３５０ＨＶを超える硬さとなった。また、水冷した試験片と空冷した試験片とは、硬さが若干異なっていたが、殆ど同じ傾向を示していた。
このことから、一旦Ｍｓ点未満まで冷却されたマルエージング鋼の金属組織がマルテンサイトとなってしまえば、その後に再び復熱による再加熱が生じると、短時間でエージング効果が発現すること。また、エージング効果は、再加熱温度が高くなればなるほど、また、時間が長くなればなるほど顕著となることが分かる。
そのため、マルエージング鋼に熱間圧延を行ってコイルにする場合には、エージング効果が発現しないように、Ｍｓ点未満の温度に冷却した後は、再びＭｓ点以上の温度とならないようにしなければならない。もし、局所的にエージング効果が発現してしまうと、上記表１に示すように硬さが上昇してしまい、硬さむらが起こり、次工程において圧延精度の劣化に直結する。つまり、マルエージング鋼のエージング効果の発現は、温度に敏感である。
【００１２】
上述の知見から、本発明においては、マルエージング鋼コイルの硬さむらをなくすために、以下の手段を適用したものである。以下に本発明で規定した構成を詳しく説明する。
本発明では、熱間圧延するマルエージング鋼の熱間圧延用素材を準備する。マルエージング鋼の熱間圧延用素材は、例えば、真空溶解と真空アーク再溶解を行って鋼塊とし、その鋼塊を熱間鍛造等の熱間加工によって、熱間圧延に適用可能な鋼片とする。また、本発明で用いるマルエージング鋼は、質量％でＣ：０．１５％以下、Ｎｉ：８〜２２％、Ｃｏ：３〜２０％、Ｍｏ：２〜９％、Ｔｉ：０〜２％、Ａｌ：２．５％以下、Ｃｒ：０〜４％、酸素：１０ｐｐｍ未満、窒素：１５ｐｐｍ未満を含有し、残部はＦｅと不純物でなるものを用いると良い。また、更に、選択元素として、Ｍｇ：０．０１％以下、Ｃａ：０．０１％以下、Ｂ：０．０１％以下の何れか１種または２種以上を含有しても良い。
次に、前記の熱間圧延用素材を加熱する素材加熱工程を行う。素材加熱工程において、熱間圧延用素材の加熱温度が低すぎると熱間圧延時のマルエージング鋼素材の熱間加工性が低下する。一方、加熱の温度が高過ぎるとマルエージング鋼素材の延性がかえって低下する危険性がある。そのため、熱間圧延用素材の加熱は１０００〜１３００℃の範囲が好ましい。
【００１３】
次に本発明では、加熱された熱間圧延用素材を熱間圧延する熱間圧延工程を行う。熱間圧延はタンデム型圧延機やリバース型圧延機等の公知の圧延機を用いればよく、特に限定しない。
本発明の熱間圧延工程では、熱間圧延の終了温度を若干低くしておくのが好ましい。具体的には、熱間圧延の終了温度は９５０℃以下の温度が好ましく、より好ましくは、９００℃未満である。これは、熱間圧延の終了温度が過度に高いと、巻取ったコイル中で熱間圧延材の温度のむらが大きくなることで、Ｍｓ点未満まで冷却されたコイルの一部が、コイル内部の残熱によってＭｓ点以上に復熱し、時効硬化を起こす危険性があるためである。
上記の温度むらについて部位別の傾向を述べると、熱間圧延材のエッジ部では冷却が比較的早く進行し、熱間圧延材の幅方向中心部が冷却では遅くなる傾向がある。
なお、熱間圧延終了温度の好ましい下限は７００℃である。７００℃未満であると圧延機に過度の負荷がかかるためである。
また、熱間圧延材の厚さは、後述する巻取り冷却工程中の冷却によって、熱間圧延材の冷却が速やかに行われるように、５ｍｍ以下とするのが好ましい。好ましくは３ｍｍ以下であり、より好ましくは２．５ｍｍ以下である。
【００１４】
次に本発明では、熱間圧延工程により熱間圧延した熱間圧延材をコイルに巻取って、前記コイルを冷却する巻取り冷却工程を行う。本発明では、この巻取り冷却工程以後の工程では熱間圧延材の温度が過度に復熱することを防止する。特に、Ｍｓ点未満に熱間圧延材の温度が低下した後に、再び熱間圧延材の温度がＭｓ点以上に復熱すると、数分程度でエージング効果が出現するため、一旦、Ｍｓ点未満に冷却した後には、再びＭｓ点以上の温度への複熱を防止することが重要である。
そのため、熱間圧延した熱間圧延材の復熱を防止するために、熱間圧延材を冷却しつつコイルに巻取って、熱間圧延材の温度を低下させることが必要となる。巻取り中の熱間圧延材の冷却は、シャワー冷却を適用するのが好ましい。シャワー冷却により、巻き取った後のコイル表面温度を例えば６００℃以下の温度になるようにするのが好ましい。
このシャワー冷却は、コイルに巻き取り部に向かうランアウトテーブル上の熱間圧延材に対してシャワー冷却を行う方法や、連続して軸に巻き取られているときのコイル状に巻き取られている熱間圧延材に対してシャワー冷却しながら巻き取る方法を用いることができる。
【００１５】
本発明では、熱間圧延材を冷却しつつコイルに巻取り、前記熱間圧延材をＭｓ点未満に冷却した後は、再び熱間圧延材がＭｓ点以上になることなく冷却を行うことで、復熱によるエージング効果を防止するため、コイルの温度調整が重要となる。
復熱を防止するための方法としては、主に２つの方法がある。
１つ目の方法は、コイルまたはコイルに巻取る前の熱間圧延材を、Ｍｓ点未満まで強制的に急冷する方法である。この方法であれば、コイル全体をＭｓ点未満の温度へ確実に冷却することが可能である。ただし、設備の冷却能力が十分でない場合には、１つ目の方法を採用することはできない。
２つ目の方法は、前述のシャワー冷却の条件を調整して、コイルとするときは熱間圧延材全体をＭｓ点以上の温度となるようにする方法である。この２つ目の方法において、シャワー冷却の条件を調整して熱間圧延材全体をＭｓ点以上の温度であるかどうかの判断は、図１に示すコイル１の外周面２、コイル内周面３、およびコイル側面の中央部４のコイル各部位の温度を測定するのが良い。実際には、コイル巻かれた状態の熱間圧延材の温度を正確に測定するのは困難であることから、冷却が速いコイル１の外周面２、コイル内周面３と、冷却が遅いコイル側面の中央部４の３つの部位を測定する。また、冷却の速いコイル１の外周面２、コイル内周面３は、複熱があった場合に、温度が高くなる部位であるため、複熱した場合の温度測定を行う部位としても最適である。
【００１６】
本発明において、前述の２つ目の方法を適用した場合、例えば、巻取りを終了したコイルの３つの各部位が２分経過後にＭｓ点よりも５０℃以上高い温度であり、且つ、前述のコイルの各部位の温度が何れも７００℃以下であり、且つ、温度差は３００℃以内とするのが好ましい。
コイルの３つの部位の何れかが７００℃を超えていたり、コイルの３つの部位の最も高温の部位と最も低温の部位の温度差が３００℃を超えていると、冷却工程でのコイルの表面と内部との温度差が大きくなり、コイルの内部と表面とで硬度のむらが生じるおそれがある。この２つ目の巻取り冷却方法によれば、外気に曝されて温度低下が著しいコイル外周面及びコイル内周面の温度が、最も温度が高くなるコイル中央部からの熱伝導によって一旦復熱し、コイル内での温度差を軽減した後にコイル全体をＭｓ点未満にほぼ均等な冷却速度で冷却することが可能となるため、設備の冷却能力が１つ目の方法を採用できるほど十分でない場合であっても局部的な復熱によるエージング効果を防止することができる。そのため、特に強力な冷却設備を導入する必要がなく、経済的に有利である。なお、「巻取りを終了」とは、熱間圧延した熱間圧延材の後端がコイルに巻取られた瞬間を言う。
また巻き取り終了後のコイルは、放冷（空冷）や衝風冷却などにより冷却することができる。
何れの方法であっても、局部的な復熱によるエージング効果を防止することができるため、所有する設備に応じて、適宜選択するとよい。
【実施例】
【００１７】
以下の実施例で本発明を更に詳しく説明する。
真空溶解で消耗電極を製造し、前記消耗電極を用いて真空アーク再溶解を行って、マルエージング鋼塊を得た。得られたマルエージング鋼塊を熱間鍛造を行って厚さ６０ｍｍの熱間圧延素材とした。表２にマルエージング鋼塊の組成を示す。なお、Ｍｓ点は２２０℃である。【００１８】
【表２】
2014046181.tif 000004
【００１９】
熱間圧延は、上述の厚さ６０ｍｍの熱間圧延用素材を用いて行った。なお、ランアウトテーブル上での強制的な水冷は行わなかった。また、コイルに巻取る直前の熱間圧延材に対してシャワー冷却を開始し、巻取られている最中のコイル状の熱間圧延材もシャワー冷却を行い、巻取りを終了し、巻取りしたコイルは放冷した。
熱間圧延材とコイルの温度測定については赤外線サーモグラフィで測定した。巻取を終了した直後のコイルの温度は２６０〜４１０℃であり、熱間圧延材の全長にわたりＭｓ点以上の温度であった。また、コイルがＭｓ点以下の温度に冷却した後は、再びＭｓ点以上の温度に復熱しなかった。
熱間圧延終了温度、熱間圧延後の熱間圧延材の厚さ、巻取り終了直後（２分経過後）のコイルの温度と時間経過による温度変化を表３、表４に示す。なお、表３に示す３つの部位の温度測定のうち、「内周面」及び「外周面」は、図１で示すコイル内周面４及びコイル外周面２であり、且つ、熱間圧延材の幅方向の中央付近の測定温度である。また、「中央部」は、図１で示すコイル側面のコイル中央部４を測定した結果である。なお、測定結果に幅があるのは、サーモグラフィで測定した範囲に温度差が生じていたものである。
硬さの測定は、冷却終了後にコイルを解き、前記の「内周面」、「外周面」及び「中央部」に相当する箇所のマルエージング鋼帯から硬さ測定用試験片を採取した。採取した硬さ測定用試験片の酸化スケールを除去し、更に研磨を行って、表面側から硬さを測定したものである。【００２０】
【表３】
2014046181.tif 000005
【００２１】
【表４】
2014046181.tif 000006
【００２２】
上記に示す通り、本発明の製造方法によれば、コイル内の温度差を小さくすることができた。
また、本発明で規定した巻取り方法で得られたマルエージング鋼コイルは、局所的なエージング効果による硬さの上昇による、硬さむらも見られず、変形等の形状不良も見られなかった。
また、本発明で規定した巻取り方法で得られたマルエージング鋼コイルは、全長にわたり３５０ＨＶ以下の硬さとすることが可能であった。特に、硬さのばらつきはコイル全長にわたり、２０ＨＶ以内であり、硬さも均一とすることができた。
【産業上の利用可能性】
【００２３】
本発明の製造方法はマルエージング鋼に適用可能な他、金属組織の変態点を有する材料に対し、熱間圧延・巻取り時の硬さ変化の問題を持つ素材への適用も可能である。
【符号の説明】
【００２４】
１  コイル
２  コイル外周面
３  コイル内周面
４  コイル中央部（コイル側面）
【図１】
2014046181.tif 000007
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
ＣＶＴ用のマルエージング鋼コイルの製造方法であって、該マルエージング鋼が、質量％で、
Ｃ：０．１５％以下、
Ｎｉ：８〜２２％、
Ｃｏ：３〜２０％、
Ｍｏ：２〜９％、
Ｔｉ：０〜２％、
Ａｌ：２．５％以下、
Ｃｒ：０〜４％、
酸素：１０ｐｐｍ未満、
窒素：１５ｐｐｍ未満、
Ｍｇ：０〜０．０１％、
Ｃａ：０〜０．０１％、
Ｂ：０〜０．０１％
を含有し、残部はＦｅおよび不純物であり、
前記マルエージング鋼の熱間圧延用素材を準備する工程と、
前記熱間圧延用素材を加熱する素材加熱工程と、
前記素材加熱工程により加熱された熱間圧延用素材を熱間圧延する熱間圧延工程と、
前記熱間圧延工程により得られた熱間圧延材をコイルに巻取って、前記コイルを冷却する巻取り冷却工程と、
を含むマルエージング鋼コイルの製造方法において、
前記巻取り冷却工程は、巻取り後の前記熱間圧延材が、Ｍｓ点未満に冷却された後は、Ｍｓ点以上の温度に再上昇しないように、コイルまたはコイルに巻き取る前の前記熱間圧延材を急冷するとともに、前記熱間圧延材を冷却しつつコイルに巻取りを行うことを特徴とするマルエージング鋼コイルの製造方法。
【請求項２】
巻取りを終了したコイル外周面、コイル内周面およびコイル側面の中央部の温度が、巻取り終了から２分経過後にＭｓ点よりも５０℃以上高い温度であり、コイル外周面、コイル内周面およびコイル側面の中央部の温度が何れも７００℃以下であり、且つ、コイル外周面、コイル内周面およびコイル側面の中央部の温度差は３００℃以内とすることを特徴とする請求項１に記載のマルエージング鋼コイルの製造方法。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
ＣＶＴ用のマルエージング鋼コイルの製造方法であって、該マルエージング鋼が、質量％で、
Ｃ：０．１５％以下、
Ｎｉ：８〜２２％、
Ｃｏ：３〜２０％、
Ｍｏ：２〜９％、
Ｔｉ：０〜２％、
Ａｌ：２．５％以下、
Ｃｒ：０〜４％、
酸素：１０ｐｐｍ未満、
窒素：１５ｐｐｍ未満、
Ｍｇ：０〜０．０１％、
Ｃａ：０〜０．０１％、
Ｂ：０〜０．０１％
を含有し、残部はＦｅおよび不純物であり、
前記マルエージング鋼の熱間圧延用素材を準備する工程と、
前記熱間圧延用素材を加熱する素材加熱工程と、
前記素材加熱工程により加熱された熱間圧延用素材を熱間圧延する熱間圧延工程と、
前記熱間圧延工程により得られた熱間圧延材をコイルに巻取って、前記コイルを冷却する巻取り冷却工程と、
を含むマルエージング鋼コイルの製造方法において、
前記巻取り冷却工程は、巻取り後の前記熱間圧延材が、Ｍｓ点未満に冷却された後は、Ｍｓ点以上の温度に再上昇しないように、コイルに巻き取る前の前記熱間圧延材を急冷するとともに、前記熱間圧延材を冷却しつつコイルに巻取りを行うことを特徴とするマルエージング鋼コイルの製造方法。
【請求項２】
巻取りを終了したコイル外周面、コイル内周面およびコイル側面の中央部の温度が、巻取り終了から２分経過後にＭｓ点よりも５０℃以上高い温度であり、コイル外周面、コイル内周面およびコイル側面の中央部の温度が何れも７００℃以下であり、且つ、コイル外周面、コイル内周面およびコイル側面の中央部の温度差は３００℃以内とすることを特徴とする請求項１に記載のマルエージング鋼コイルの製造方法。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
ＣＶＴ用のマルエージング鋼コイルの製造方法であって、該マルエージング鋼が、質量％で、
Ｃ：０．１５％以下、
Ｎｉ：８〜２２％、
Ｃｏ：３〜２０％、
Ｍｏ：２〜９％、
Ｔｉ：０〜２％、
Ａｌ：２．５％以下、
Ｃｒ：０〜４％、
酸素：１０ｐｐｍ未満、
窒素：１５ｐｐｍ未満、
Ｍｇ：０〜０．０１％、
Ｃａ：０〜０．０１％、
Ｂ：０〜０．０１％
を含有し、残部はＦｅおよび不純物であり、
前記マルエージング鋼の熱間圧延用素材を準備する工程と、
前記熱間圧延用素材を加熱する素材加熱工程と、
前記素材加熱工程により加熱された熱間圧延用素材を熱間圧延する熱間圧延工程と、
前記熱間圧延工程により得られた熱間圧延材をコイルに巻取って、前記コイルを冷却する巻取り冷却工程と、
を含むマルエージング鋼コイルの製造方法において、
前記巻取り冷却工程は、巻取り後の前記熱間圧延材が、Ｍｓ点未満に冷却された後は、Ｍｓ点以上の温度に再上昇しないように、コイルに巻き取る前の前記熱間圧延材をＭｓ点未満に急冷するとともに、前記熱間圧延材を冷却しつつコイルに巻取りを行うことを特徴とするマルエージング鋼コイルの製造方法。
【国際調査報告】
2014046181.tif 000008
2014046181.tif 000009